(57)【特許請求の範囲】
【請求項１】
葉書の宛名面となるべき側の面に、少なくとも、カチオン性樹脂と水溶性バインダとを有する、インクジェットプリンタ対応葉書の原紙であって、
前記カチオン性樹脂の重量平均分子量は２万以下であり、前記カチオン性樹脂と水溶性バインダの宛名面となるべき面への付着方法が掻き落とし工程を有する後計量方式であり、前記掻き落とし工程が接触式であり、
前記カチオン性樹脂と前記水溶性バインダとは、それらを含む塗工層として存在し、
前記塗工層は、白色顔料及び／又は金属塩を含まない、ことを特徴とするインクジェットプリンタ対応葉書の原紙の製造方法。
【請求項２】
前記カチオン性樹脂の付着量が、０．００１〜０．５g／ｍ2であることを特徴とする請求項１に記載のインクジェットプリンタ対応葉書の原紙の製造方法。
【請求項３】
前記水溶性バインダが、澱粉及び／又はポリビニルアルコールであることを特徴とする請求項１に記載のインクジェットプリンタ対応葉書の原紙の製造方法。
【請求項４】
前記カチオン性樹脂のカチオン化度が、２．０〜８．０ｍｅｑ／ｇであることを特徴とする請求項１に記載のインクジェットプリンタ対応葉書の原紙の製造方法。
【請求項５】
前記カチオン性樹脂はポリアミン系樹脂を含むことを特徴とする請求項１に記載のインクジェットプリンタ対応葉書の原紙の製造方法。
【発明の詳細な説明】
【技術分野】
【０００１】
本発明は、インクジェットプリンタ対応葉書の原紙の製造方法に関し、更に詳しくは、宛名面となる面のオフセット印刷適性とインクジェット印字適性とが共に良好なインクジェットプリンタ対応葉書の原紙の製造方法に関するものである。
【背景技術】
【０００２】
インクジェット記録方式は、染料インクや顔料インクの液滴をノズルから吐出し、記録紙上に付着させることによってドットを形成し、記録を行う方式である。近年、インクジェットプリンタ、インクジェットプリンタ用インク、記録媒体の技術的進歩によって、インクジェット印字品質の高い記録が可能になってきている。
【０００３】
このようなインクジェットプリンタは一般家庭にも普及しており、一般家庭において葉書を作成する際にインクジェットプリンタを用いることも増えてきており、よりインクジェット印字品位の高いインクジェット用葉書が求められている。インクジェット用葉書は一般的に宛名面側へは宛先住所や宛名、郵便番号をモノクロインクジェット印字し、宛名面側とは反対の面（以下、通信面ということがある）には写真画像や、イラストなどがカラーインクジェット印字されることが多い。そのためインクジェット用葉書は表裏で異なるインクジェット適性が必要とされており、宛名面側は降雨時の郵送などで紙面が濡れた場合でも、宛先が判読できるように、インクが流れ落ちたり滲んだりしないようなインクジェット印字耐水性と、モノクロインクジェット印字による文字の記録が好適に行えるようなインクジェット印字適性が求められる。一方で通信面は、好適にカラーインクジェット印字が行えるよう、高品位のインクジェット印字適性が求められる。
【０００４】
また、葉書は宛名面側にオフセット印刷機にて、郵便番号枠や切手貼付枠などを印刷するのが一般的であるため、宛名面側には前述したインクジェット印字耐水性とインクジェット印字適性を満たすと同時に、オフセット印刷に対する適性も必要となる。
【０００５】
高いインクジェット印字適性とインクジェット印字耐水性とを同時に得るために、特許文献１には、カチオン性高分子の数平均分子量とカチオン化度を限定したインクジェット用紙が記載されている。また特許文献２には、カチオン性高分子の付着量を限定したインクジェット用紙が開示されている。
【先行技術文献】
【特許文献】
【０００６】
【特許文献１】特開２００４−１１４６２７号公報
【特許文献２】特開２００７−１３６９６７号公報
【発明の概要】
【発明が解決しようとする課題】
【０００７】
しかしながら、特許文献１又は２のインクジェット用紙は、高いインクジェット印字適性とインクジェット印字耐水性は得られるものの、良好なオフセット印刷適性を得ることができないという問題がある。
【０００８】
宛名面側の郵便番号枠や切手貼付枠の印刷は主にオフセット印刷方式でなされる。オフセット印刷方式では印刷ブランケットを湿し水で濡らした状態で印刷が行われる。紙と湿し水とが接触した際に、紙から湿し水へ移行し、湿し水中で溶解又は懸濁する物質がある場合は、湿し水が汚染され、結果的に刷版が汚れるトラブルが発生する原因となることがある。紙から湿し水へ溶出する物質としては、例えば水溶性高分子や水溶性金属塩がある。水溶性高分子として一般的に紙中に添加されるものとしては、澱粉などのバインダやインクジェットインク定着剤としてのカチオン性高分子などがある。
【０００９】
このように、宛名面のインクジェット印字適性の向上や高い耐水性を得るためには、インクジェットインク定着剤としてカチオン性高分子や水溶性金属塩を用紙に含有させる必要があるが、その一方で、インクジェットインク定着剤は湿し水へ溶出しやすく、結果的に刷版を汚染することで、オフセット印刷適性を損ねてしまう問題があった。
【００１０】
本発明は上述の問題点に着目してなされたものであり、その目的とするところは、宛名面となる面のオフセット印刷時に刷版の汚染がほとんど無く良好なオフセット印刷適性を有するとともに、良好なインクジェット印字耐水性とインクジェット印字適性を有するインクジェットプリンタ対応葉書の原紙の製造方法を提供することにある。
【００１１】
本発明の他の目的並びに作用効果については、以下の記述を参照することにより、当業者であれば容易に理解されるであろう。
【課題を解決するための手段】
【００１２】
本発明者等は、鋭意検討した結果、次の構成によってこれらの課題を解決できることを見出し本発明に至った。すなわち本発明に係るインクジェットプリンタ対応葉書の原紙は、葉書の宛名面となるべき側の面に、少なくとも、カチオン性樹脂と水溶性バインダとを有する、インクジェットプリンタ対応葉書の原紙であって、前記カチオン性樹脂の重量平均分子量は２万以下であり、前記カチオン性樹脂と水溶性バインダの宛名面となるべき面への付着方法が掻き落とし工程を有する後計量方式であり、前記掻き落とし工程が接触式であることを特徴とする。
【００１３】
ここで「後計量方式」とは、カチオン性樹脂及び水溶性バインダを原紙へ過剰となるように付着させた後、掻き落とすなどして付着量をコントロールする方式である。また、「掻き落とし工程が接触式」とは、前述の後計量方式掻き落とし工程において、物体を紙面に接触させて過剰分を掻き落とす方式を意味する。
【００１４】
そして、このような構成によれば、宛名面となるべき面にはカチオン性樹脂により印字耐水性が付与されながらも、掻き落とし工程を有する後計量方式にてカチオン性樹脂及び水溶性バインダを付着させたため、カチオン性樹脂と水溶性バインダが刷版を汚すことがなく、宛名面となるべき面に高いインクジェット印字適性とインクジェット印字耐水性とを維持しながら、良好なオフセット印刷品位を有するインクジェットプリンタ対応葉書の原紙を製造することができる。
【００１５】
本発明の好ましい実施の形態においては、前記カチオン性樹脂の付着量が、０．００１〜０．５g／ｍ2であることが好ましい。
【００１６】
このような構成によれば、カチオン性樹脂の付着量が適切な範囲であるため、印字耐水性に優れながらも、宛名面となるべき面のオフセット印刷時の刷版の汚れが更に低減され、る。
【００１７】
本発明の好ましい実施の形態においては、前記カチオン性樹脂と前記水溶性バインダとは、それらを含む塗工層として存在し、前記塗工層は、白色顔料及び／又は金属塩を含まないものであってもよい。
【００１８】
このような構成によれば、オフセット印刷時にピッキング等のトラブルが起こりにくく、湿し水もより汚れにくくなり、よりオフセット印刷適性に優れたインクジェットプリンタ対応葉書の原紙を製造することができる。
【００１９】
本発明の好ましい実施の形態においては、前記水溶性バインダが、澱粉及び／又はポリビニルアルコールであることが好ましい。
【００２０】
このような構成によれば、宛名面となるべき面のオフセット印刷時に刷版の汚れを更に低減し、より良好なオフセット印刷適性を有するインクジェットプリンタ対応葉書の原紙を得ることができる。
【００２１】
本発明の好ましい実施の形態においては、前記カチオン性樹脂のカチオン化度が、２．０〜８．０ｍｅｑ／ｇであることが好ましい。
【００２２】
このような構成によれば、より耐水性とオフセット印刷適性のバランスに優れたインクジェットプリンタ対応葉書の原紙を製造することができる。
【００２３】
本発明の好ましい実施の形態においては、前記カチオン性樹脂はポリアミン系樹脂を含むものであってもよい。
【００２４】
このような構成によれば、宛名面となるべき面の耐水性と刷版の汚染抑制効果により優れたインクジェットプリンタ対応葉書の原紙を製造することができる。
【発明の効果】
【００２５】
本発明により、宛名面となるべき面の、オフセット印刷時の刷版の汚れが殆ど無く、かつモノクロインクジェット印字による文字の記録が好適に行えるインクジェット印字適性と、紙面が濡れた場合にもインクが流れ落ちたり滲んだりして印字された宛先などの文字が判別できなくなることのないインクジェット印字耐水性とを有するインクジェットプリンタ対応葉書の原紙の製造方法を提供することができる。
【図面の簡単な説明】
【００２６】
【図１】実施例及び比較例におけるインクジェットプリンタ対応葉書の原紙の組成等を示す図表（その１）である。
【図２】実施例及び比較例におけるインクジェットプリンタ対応葉書の原紙の組成等を示す図表（その２）である。
【図３】実施例及び比較例によるインクジェットプリンタ対応葉書の原紙の物性を示す図表である。
【発明を実施するための形態】
【００２７】
次に、本発明について実施形態を示して詳細に説明するが、本発明はこれらの記載に限定して解釈されない。本発明の効果を奏する限り、実施形態は種々の変形をしてもよい。
【００２８】
本発明に係るインクジェットプリンタ対応葉書の原紙は、支持体の宛名面となる面に重量平均分子量が２万以下のカチオン性樹脂と水溶性バインダを付着させ、前記カチオン性樹脂と水溶性バインダの宛名面となるべき面への付着方法が掻き落とし工程を有する後計量方式であり、前記掻き落とし工程が接触式であることを特徴とするものである。
【００２９】
（支持体）
本発明において、支持体の材質は特に限定されないが、パルプを主成分とする紙支持体であることが好ましい。紙支持体に使用するパルプは、ＬＢＫＰ（広葉樹さらしクラフトパルプ）若しくはＮＢＫＰ（針葉樹さらしクラフトパルプ）などの化学パルプ、ＧＰ（砕木パルプ）、ＰＧＷ（加圧式砕木パルプ）、ＲＭＰ（リファイナーメカニカルパルプ）、ＴＭＰ（サーモメカニカルパルプ）、ＣＴＭＰ（ケミサーモメカニカルパルプ）、ＣＭＰ（ケミメカニカルパルプ）若しくはＣＧＰ（ケミグランドパルプ）などの機械パルプ、ＤＩＰ（脱インキパルプ）などの木材パルプを使用することができる。必要に応じて、木材パルプ以外に、非木材パルプ、合成パルプ、合成繊維などを適宜用いてもよいが、褪色性、インクジェット適性及びコストの観点から、その量は２０質量％以下が好ましく、１０質量％以下であればより好ましい。
【００３０】
本発明において、紙支持体には填料を配合することが好ましい。紙支持体に使用する填料としては、例えば、軽質炭酸カルシウム、重質炭酸カルシウム、タルク、クレー、カオリン、焼成クレー、二酸化チタン又は水酸化アルミニウムなどの公知の填料を併用することができる。
【００３１】
また、本発明において紙支持体には、パルプ及び填料以外に、内添サイズ剤、湿潤紙力増強剤などの内添紙力増強剤、嵩高剤、歩留り向上剤、濾水性向上剤、着色染料、着色顔料、蛍光増白剤、蛍光消色剤又はピッチコントロール剤などの各種助剤を、各製品に合わせて好適に配合することができる。内添サイズ剤は、各種公知のものが使用でき、特に限定されず、例えば、強化ロジンサイズ剤、酸性ロジンサイズ剤、弱酸性ロジンサイズ剤、ＡＫＤ（アルキルケテンダイマー）又はＡＳＡ（アルケニル無水コハク酸）である。内添紙力増強剤としては、従来公知の紙力増強剤を使用することが可能であり、例えば、澱粉系紙力増強剤、ポリアクリルアミド系紙力増強剤又はポリビニルアルコール系紙力増強剤である。
【００３２】
紙支持体を抄紙する方法としては特に限定されるものではなく、長網抄紙機、長網多層抄紙機、円網抄紙機、円網多層抄紙機、長網円網コンビ多層抄紙機又はツインワイヤー抄紙機などの各種装置で製造できる。
【００３３】
また、紙支持体には、本発明の目的とする効果を損なわない範囲で表面サイズ剤を塗布してもよく、表面サイズ剤を塗布する場合には他の塗工層やインク受容層等の下に設ける。ここで用いることができる表面サイズ剤としては特に限定しないが、例えばアルキルケテンダイマーサイズ剤、アルケニル無水コハク酸サイズ剤、ロジン系サイズ剤、ワックス系サイズ剤等が挙げられる。また、紙支持体の坪量は、特に限定されないが、通常１５０〜２５０ｇ／ｍ2であることが好ましい。
【００３４】
（カチオン性樹脂）
先にも述べたように、本発明に係るインクジェットプリンタ対応葉書の原紙は、宛名面となるべき面側に重量平均分子量が２万以下のカチオン性樹脂を付着させる。ここで用いるカチオン性樹脂は、重量平均分子量が２万以下であることが重要であり、１万以下であればより好ましい。カチオン性樹脂の重量平均分子量が２万を超えると、宛名面となる面のオフセット印刷時に湿し水を汚し、結果的に刷版を汚染してしまう。
【００３５】
オフセット印刷は、刷版に乗せたインキをブランケットを介して紙面へと転写することで印刷が行われるものである。一般的にオフセット印刷で使用される刷版は、親油性を持つ画線部と親水性の非画線部から構成されており、湿し水を非画線部へ塗布することで非画線部の親水性が向上し、これによりインクを刷版に乗せた際にインクが画線部のみに付着するようになる。
【００３６】
オフセット印刷においては、紙由来の溶出物や懸濁物が湿し水を介して刷版を汚染、摩耗することで、画線部の親油性の破壊や非画線部の親水性の破壊が起こり、印刷汚れが発生する場合がある。このような溶出物、懸濁物の原因物質の一つとしてインクジェットインク定着剤として用いられるカチオン性樹脂が挙げられる。一般的にはカチオン性樹脂は重量平均分子量が大きいほど水への溶解度が低くなり、紙中から湿し水へのカチオン性樹脂の溶出量は低くなるため、重量平均分子量が高いカチオン性樹脂を用いた方が、湿し水及び刷版の汚れは抑制されると考えられている。しかしながら、本発明者らが鋭意検討した結果、むしろ重量平均分子量が比較的小さいカチオン性樹脂を用いることで刷版の汚れを抑制できることを発見し、本発明に至った。原因は不明であるが、溶出したカチオン性樹脂が刷版に接触し、刷版の親油性または親水性を破壊する作用が、重量平均分子量が小さくなるほど低減し、逆に重量平均分子量が大きいカチオン性樹脂ほど高くなるためではないかと推測される。
【００３７】
本発明においてカチオン性樹脂の重量平均分子量の下限は特に限定はしないが、５００以上であることが好ましい。重量平均分子量が５００を下回ると、オフセット印刷時の湿し水への溶出量が増加し、湿し水を介してインク練りローラーを汚染し、ローラースリップ等を引き起こすことで宛名面となる面のオフセット印刷適性を低下させるおそれがある。尚、カチオン性樹脂の重量平均分子量はゲル浸透クロマトグラフィー法にて測定可能である。
【００３８】
本発明において、カチオン性樹脂の宛名面となるべき面への付着量は特に限定しないが、付着量が０．００１〜０．５ｇ／ｍ2であることが好ましく、０．０１〜０．２ｇ／ｍ2であればより好ましく、０．０１５〜０．１ｇ／ｍ2であれば特に好ましく、０．０１５〜０．０５ｇ／ｍ2であれば最も好ましい。カチオン性樹脂の付着量が０．５ｇ／ｍ2を超えると宛名面となる面へのオフセット印刷時に刷版を汚染してしまうおそれがある。一方、カチオン性樹脂の付着量が０．００１ｇ／ｍ2未満になると、カチオン性樹脂の量が十分ではないためインクジェット印字耐水性を満足できないおそれがある。
【００３９】
本発明において、宛名面となるべき面に付着させるカチオン性樹脂のカチオン化度は特に限定しないが、カチオン化度が２．０〜８．０ｍｅｑ／ｇであることが好ましく、２．０〜７．５ｍｅｑ／ｇであればより好ましく、２．０〜７．０ｍｅｑ／ｇであれば特に好ましい。カチオン化度が２．０ｍｅｑ／ｇを下回ると宛名面となる面のインクジェット印字耐水性に劣るおそれがあり、８．０ｍｅｑ／ｇを超えると宛名面となる面へのオフセット印刷時に刷版を汚染するおそれがある。尚、カチオン性樹脂のカチオン化度はコロイド滴定法にて測定可能である。
【００４０】
本発明において用いるカチオン性樹脂としては、インクジェットインクの定着剤として一般的に用いられるものを適宜選択して用いることができ、このようなカチオン性樹脂としては、例えば、ポリエチレンイミン系樹脂、エピクロルヒドリン変性ポリアルキルアミン系樹脂、ポリアミン系樹脂、ポリアミンポリアミドエピクロルヒドリン系樹脂、ジメチルアミンアンモニアエピクロルヒドリン系樹脂、ポリジアクリルジメチルアンモニウムハライド系樹脂、ポリアリルアミン系樹脂、ジシアンジアミドジエチレントリアミン重縮合物、その他第４級アンモニウム塩類又はカチオン変性ポリウレタン樹脂などがあり、これらのうち１種を単独で使用しても良いし、２種以上を併用してもよい。これらの中でも、宛名面となる面のインクジェット印字耐水性の向上に優れ、オフセット印刷時の刷版をより汚染し難いという点からポリアミン系樹脂が好ましい。
【００４１】
本発明に係るインクジェットプリンタ対応葉書の原紙は、宛名面となるべき面にカチオン性樹脂とともに、水溶性バインダを付着させる。水溶性バインダを付着させることで、宛名面となる面へのオフセット印刷時にカチオン性樹脂が湿し水へ溶出することを抑制できるとともに、ピッキングなどの紙面強度不足に由来するトラブルを抑制することもできる。
【００４２】
ここで用いることができる水溶性バインダとしては、酸化澱粉、酵素変性澱粉、エステル化澱粉、エーテル化澱粉、カチオン性澱粉若しくは両性澱粉などの澱粉類、ゼラチン、カゼイン、大豆タンパク又はポリビニルアルコールなどの水溶性高分子類が例示でき、これらの中から目的に応じて１種あるいは２種以上を適宜選択して使用できる。本発明においては、宛名面となるべき面のオフセット印刷時に刷版の汚れを更に低減し、良好なオフセット印刷適性を得られるという理由からこれらの中でも澱粉、ポリビニルアルコール、若しくはこれらの併用が好ましい。
【００４３】
本発明において宛名面となるべき面への水溶性バインダの付着量は特に限定しないが、好ましくは０．０１０〜５．０ｇ／ｍ2であり、０．０１５〜４．０ｇ／ｍ2であればより好ましく、０．０２０〜３．０ｇ／ｍ2であれば特に好ましい。
【００４４】
本発明に係るインクジェットプリンタ対応葉書の原紙の製造方法においては、カチオン性樹脂及び水溶性バインダを掻き落とし工程を有する後計量方式で宛名面となるべき面へ付着させ、掻き落とし工程としては接触式を採用する。また、付着方法をブレードコータ方式とすると、より良好なオフセット印刷適性を得ることができるため好ましい。
【００４５】
ここで、「後計量方式」とは、カチオン性樹脂及び水溶性バインダを原紙へ過剰となるように付着させた後、掻き落とすなどして付着量をコントロールする方式であり、エアナイフコータ方式、ブレードコータ方式、ロッドコータ方式などがある。これに対して前計量方式とは事前に付着量を量り取って付着させる方式であり、カーテンコータ方式、ゲートロールコータ方式、サイズプレス方式などがある。なお、カチオン性樹脂や水溶性バインダの付着量については、ＢＭ計（Ｂ／Ｍ計と表すこともある）にて測定することで特定することが出来る。
【００４６】
また、後計量方式のうち掻き落とす工程としては、物体を紙面上に接触させて掻き落とす方式である接触式と、接触させずに掻き落とす方式である非接触式とがある。接触式としてはブレードコータ方式、ロッドコータ方式などがあり、非接触式としてはエアナイフコータ方式などがある。掻き落とし工程を有する後計量方式以外の付着方法でカチオン性樹脂及び水溶性バインダを付着させると、得られた原紙は宛名面となるべき面にオフセット印刷を施す際に湿し水を汚し、結果的に刷版を汚染してしまう。
【００４７】
掻き落とし工程を有する後計量方式を採用することで好ましい結果が得られるのは、次のような理由からではないかと考えられる。カチオン樹脂および水溶性バインダのような高分子物質は、紙表面のような多孔質表面からその内部に入り込む際に低分子物質に比べると内部へ入り込みにくいと推測される。このため、前計量方式であるカーテンコータ方式、サイズプレス方式、ゲートロールコータ方式、若しくは後計量方式であっても掻き落とし工程が非接触式であるエアナイフコータ方式などの付着方法でカチオン樹脂および水溶性バインダのような高分子物質を含む塗工液を塗工した場合には、これらの高分子物質が紙内部へ入り込みにくく選択的に紙表面に残されてしまい、紙表面に残存した高分子物質が宛名面となる面のオフセット印刷時に湿し水を汚すことで結果的に刷版を汚染してしまうものと考えられる。
【００４８】
しかしながら、本発明者らが鋭意検討した結果、カチオン性樹脂および水溶性バインダの宛名面となるべき面への付着方法として接触式の掻き落とし工程を有する後計量方式を採用することで、刷版の汚れを抑制できることを発見し、本発明に至った。付着方法として接触式の掻き落とし工程を有する後計量方式を採用することで、掻き落とし工程時にカチオン樹脂や水溶性バインダのような高分子物質が原紙内部へ押し込まれて紙表面に残り難くなり、その結果としてオフセット印刷時にこれら高分子物質が湿し水へ溶出しにくく、良好なオフセット印刷適性を得ることができると推測される。
【００４９】
本発明に係るインクジェットプリンタ対応葉書の原紙の製造方法においては、宛名面となるべき面にインクジェットインク受容層としての白色顔料を含む塗工層を設けないことが好ましい。ここで白色顔料とは、非晶質シリカ、コロイダルシリカ、アルミナ、炭酸カルシウム、二酸化チタン、カオリン、タルク、クレー等のいわゆる塗工紙の塗工層に用いられる顔料を意味する。塗工層に白色顔料を含む場合、宛名面となる面へ印字したインクジェット記録画像の品位を向上させることができるものの、オフセット印刷時にピッキングなどの強度不足に起因するトラブルが発生するおそれがある。更には、前述したとおり、葉書の宛名面は主にモノクロインクジェット印字がなされるため、写真画像やイラストをカラーインクジェット印字する通信面ほど高度な記録画像の品位を求められない中で、宛名面となるべき面にインクジェットインク受容層としての白色顔料を含む塗工層を設けることはオーバースペックとなり、コスト的にも不利となる。従って、本発明の好ましい実施形態としては、宛名面となる面に、カチオン性樹脂と水溶性バインダとを主成分とする白色顔料を含まないクリア塗工層を設けるものである。なお、白色顔料以外の着色顔料については、本発明の目的を損なわない範囲で用いても良い。
【００５０】
本発明に係るインクジェットプリンタ対応葉書の原紙の製造方法においては、宛名面となるべき面にインクジェットインク定着剤としての金属塩を実質的に含有させないことが好ましい。ここで「実質的に含有させない」とは、インクジェット適性を向上させる目的での意図的な含有は行わないということを意味し、例えば歩留まり助剤としての微量の添加や、工業用水中に含まれるごく微量の金属塩等については実質的な含有には該当しないものと考える。
【００５１】
宛名面となるべき面に金属塩を含有させることで当該面のインクジェットインクの定着性を向上させることができるものの、その一方でオフセット印刷時に湿し水中に溶出する金属塩が版を侵食するなどし、印刷汚れを引き起こすおそれがある。本発明においてインクジェット定着剤として含有させない金属塩としては、塩化アルミニウム、塩化カルシウム、塩化マグネシウム、硫酸マグネシウム等が例示できる。
【００５２】
即ち、本発明においては、宛名面となるべき面には、カチオン性樹脂と水溶性バインダとを主成分とし、白色顔料及び金属塩を含まないクリア塗工層を設けることが好ましい。なお、ここで金属塩を排除するのは湿し水への溶出を防ぐことが目的なので、通信面となるべき面については金属塩を用いてもよい。
【００５３】
本発明において、宛名面となるべき面の塗工層の乾燥塗工量は０．０１１〜６．０ｇ／ｍ2とすることが好ましく、より好ましくは０．０２５〜５．０ｇ／ｍ2であり、特に好ましくは０．０３５〜３．０ｇ／ｍ2である。
【００５４】
また、宛名面となるべき面に含有させる水溶性バインダの配合量は、カチオン性樹脂の含有量に対して０．０２％以上を含有させることが好ましく、より好ましくは１％以上であり、特に好ましくは３％以上である。水溶性バインダの配合量の上限については特に設けないが、２０００％以下であることが好ましい。水溶性バインダの配合量が０．０２％未満の場合には、カチオン性樹脂が溶出しやすくなり、オフセット印刷の版もちを低下させるおそれがある。一方、水溶性バインダの配合量が２０００％を超える場合には、インクジェットインクの吸収性を阻害しインクジェット印字耐水性を低下させるおそれがある。
【００５５】
本発明において宛名面となるべき面には、必要に応じて分散剤、消泡剤、ｐＨ調整剤、湿潤剤、架橋剤、増粘剤、離型剤、防腐剤、柔軟剤、蛍光増白剤、着色顔料、着色染料などの各種助剤を必要に応じて適宜含んでも良い。
【００５６】
本発明に係るインクジェットプリンタ対応葉書の原紙の製造方法においては、当該原紙のステキヒトサイズ度（ＪＩＳ  Ｐ  ８１２２）が２０〜３５０秒となるように調整することが好ましい。ステキヒトサイズ度が２０秒を下回ると、宛名面を印刷する際、ブランケットから紙面への湿し水転移量が多くなり、ブランケット上の湿し水が減少し、版汚れが発生しやすくなるおそれがある。逆にステキヒトサイズ度が３５０秒を超えると、宛名面となるべき面へのインクジェット印字時にインクの吸収性が低下し、インクジェットインクが塗工層表面に残り易くなるため、宛名面となるべき面のインクジェット印字耐水性が劣るおそれがある。尚、ステキヒトサイズ度は、サイズ剤の種類や含有量の調整など、公知の方法でコントロールすることができる。
【００５７】
本発明においては、宛名面となるべき面とは反対面である通信面となるべき面には顔料とバインダを含むインク受容層を設けることが好ましい。通信面となるべき面は一般的には写真画像やイラストなどをインクジェット印字するため、宛名面となる面よりも、より高い品位の記録画像が得られるようなインクジェット印字適性が求められるため、インク受容層を設けることでより高品位のインクジェット記録画像を得ることができる。
【００５８】
インク受容層に使用する顔料としては、例えば合成非晶質シリカ、コロイダルシリカ、水酸化アルミニウム、アルミナ、炭酸カルシウム、カオリン、タルクなど公知の顔料１種又は２種以上を適宜選択して用いることができる。これらの中でも、より高いインクジェット適性を得ることができることから、非晶質シリカを用いることが好ましい。
【００５９】
また、インク受容層に用いるバインダとしては、例えばポリビニルアルコール、ポリビニルビロリドン、ポリエチレン酢酸ビニル、ヒドロキシエチルセルロース、ポリアクリルアマイドなど公知のバインダ１種又は２種以上を適宜選択して使用することができる。
【００６０】
本発明においてインク受容層には、必要に応じてインク定着剤、分散剤、消泡剤、ｐＨ調整剤、湿潤剤、架橋剤、増粘剤、離型剤、防腐剤、柔軟剤、蛍光増白剤、着色顔料、着色染料などの各種助剤を必要に応じて適宜配合してもよい。
【００６１】
インク受容層を塗工する方式としては、特に限定することはなく、一般に使用されている塗工装置が使用される。例えばエアナイフコータ、ブレードコータ、グラビアコータ、ロッドブレードコータ、ロールコータ、リバースロールコータ、バーコータ、カーテンコータ、ダイスロットコータ、チャンプレックスコータ、メータリングブレード式のサイズプレスコータ、ショートドウェルコータ、スプレーコータ又はゲートロールコータ、リップコータなどの公知の各種塗工装置を用いることができる。
【００６２】
本発明においてインク受容層の乾燥塗工量は、５〜１５ｇ／ｍ2であることが好ましい。乾燥塗工量が５ｇ／ｍ2に満たないと、インク受容層が支持体表面を完全に覆うことが難しく、被覆不良により高品位のインクジェット記録画像が得られないおそれがある。一方、乾燥塗工量が１５ｇ／ｍ2を超えると、インク受容層と支持体間の界面強度が実用に耐えられないレベルとなるおそれがある。
【００６３】
また、インク受容層の塗工後の乾燥方式としては、公知の乾燥機、例えば熱風乾燥、赤外乾燥、ドラム乾燥などを使用することができる。
【００６４】
本発明においては、支持体上にインク受容層を塗工、乾燥した後にキャレンダー処理を行うことが好ましい。キャレンダー処理装置としては、通常のスーパーキャレンダー、グロスキャレンダー、シューニップキャレンダー又はソフトキャレンダーなどが用いられる。その際の加圧装置形態、加圧ニップ数及び温度条件などの処理条件を適宜調節して処理することができる。
【実施例１】
【００６５】
以下に実施例と比較例を挙げて本発明を具体的に説明するが、本発明は以下の実施例に限定されるものではない。また、特に断らないかぎり、部および％はそれぞれ質量部、質量％を示す。なお、添加部数は、固形分換算の値である。
【００６６】
（実施例１）
（紙支持体の作製）
カナディアンスタンダードフリーネス５００ｍｌｃｓｆの広葉樹さらしクラフトパルプ１００部、タルク５部、カチオン澱粉１部及び酸性ロジンサイズ（商品名：ＡＬ１２１２、星光ＰＭＣ社製）０．５部に水を加えて紙料を調製し、これを用いて、長網多筒式抄紙機を用いて紙支持体を作製した。この紙支持体に、ポリアクリルアミド系紙力剤（商品名：ＳＴ５０１７、星光ＰＭＣ社製）を乾燥塗工量が片面当り１ｇ／ｍ2となるようにサイズプレスで塗布し、シリンダードライヤーで乾燥し、その後にスチールカレンダーを用いて線圧４０ｋｇ／ｃｍ、２５℃、２ニップ１パスの条件で表面処理を行った。
【００６７】
（インク受容層塗工液の調製）
顔料として、合成非晶質シリカ（商品名：ニップジェルＢＹ４００、東ソーシリカ社製）１００部に、水と、ｐＨ調整剤として酢酸０．５部を添加し、カウレス分散機にて分散して固形分濃度２６％の顔料スラリーを調製した。この顔料スラリーに、ポリビニルアルコール１５部（商品名：ＰＶＡ−１１７、クラレ社製）、ポリエチレン酢酸ビニルバインダ３５部（商品名：スミカフレックス４５０、住友化学社製）、及びインク定着剤１５部（商品名：ハイマックスＳＣ−７００Ｌ、ハイモ社製）を添加、撹拌し、更に水を添加して固形分濃度が２０％の塗工液を得た。
（インク受容層の形成）
得られたインク受容層用塗工液を紙支持体の一方の面（通信面となるべき面）に乾燥塗工量が１０ｇ／ｍ2となるようにエアナイフコータで塗工し、エアドライヤーで熱風乾燥した後に、ソフトカレンダーを用いて線圧３０ｋｇ／ｃｍ、２５℃、２ニップ１パスの条件で表面処理を行った。
【００６８】
（クリア塗工層用塗工液の調製）
カチオン性樹脂（商品名：ＨＰ−２５８Ａ、重量平均分子量１００００、カチオン化度６．７２ｍｅｑ／ｇ、センカ社製）を０．３％、ポリビニルアルコール（商品名：ＰＶＡ−１１７、クラレ社製）を０．１％、消泡剤（商品名：ＳＮデフォーマー７７７、サンノプコ社製）を０．０００５％を添加し、更に水を添加して撹拌し、クリア塗工層用塗工液を調製した。
（クリア塗工層用塗工液の塗工）
得られたクリア塗工層用塗工液を紙支持体のインク受容層を設けた面とは反対面（宛名面となるべき面）に、ブレードコータを用いて、前記カチオン性樹脂の乾燥塗工重量が０．０５０ｇ／ｍ2となるように塗工、乾燥した。その後、キャレンダー処理を行い、坪量１９０ｇ／ｍ2、ステキヒトサイズ度２１０秒のインクジェットプリンタ対応葉書の原紙を作製した。
【００６９】
（実施例２）
クリア塗工層用塗工液の塗工において、宛名面となるべき面のカチオン性樹脂の乾燥塗工重量を０．１００ｇ／ｍ2に変更した以外は、実施例１と同様にしてインクジェットプリンタ対応葉書の原紙を作製した。
【００７０】
（実施例３）
クリア塗工層用塗工液の塗工において、宛名面となるべき面のカチオン性樹脂の乾燥塗工重量を０．０１５ｇ／ｍ2に変更した以外は、実施例１と同様にしてインクジェットプリンタ対応葉書の原紙を作製した。
【００７１】
（実施例４）
クリア塗工層用塗工液の塗工において、宛名面となるべき面のカチオン性樹脂の乾燥塗工重量を０．２００ｇ／ｍ2に変更した以外は、実施例１と同様にしてインクジェット用葉書用紙を作製した。
【００７２】
（実施例５）
クリア塗工層用塗工液の塗工において、宛名面となるべき面のカチオン性樹脂の乾燥塗工重量を０．０１０ｇ／ｍ2に変更した以外は、実施例１と同様にしてインクジェットプリンタ対応葉書の原紙を作製した。
【００７３】
（実施例６）
クリア塗工層用塗工液の塗工において、宛名面となるべき面のカチオン性樹脂の乾燥塗工重量を０．５００ｇ／ｍ2に変更した以外は、実施例１と同様にしてインクジェットプリンタ対応葉書の原紙を作製した。
【００７４】
（実施例７）
クリア塗工層用塗工液の塗工において、宛名面となるべき面のカチオン性樹脂の乾燥塗工重量を０．００１ｇ／ｍ2に変更した以外は、実施例１と同様にしてインクジェットプリンタ対応葉書の原紙を作製した。
【００７５】
（実施例８）
クリア塗工層用塗工液の調製において、カチオン性樹脂（商品名：ＨＰ−２５８Ａ、重量平均分子量１００００、カチオン化度６．７２ｍｅｑ／ｇ、センカ社製）を、カチオン性樹脂（商品名：ジェットフィックス２２０、重量平均分子量１０００、カチオン化度５．００ｍｅｑ／ｇ、里田化工社製）に変更し、クリア塗工層用塗工液の塗工において、カチオン性樹脂の乾燥塗工重量を０．０５０ｇ／ｍ2に変更した以外は実施例１と同様にしてインクジェットプリンタ対応葉書の原紙を作製した。
【００７６】
（実施例９）
クリア塗工層用塗工液の調製において、カチオン性樹脂（商品名：ＨＰ−２５８Ａ、重量平均分子量１００００、カチオン化度６．７２ｍｅｑ／ｇ、センカ社製）を、カチオン性樹脂（商品名：ＤＫ６８５２、重量平均分子量５５００、カチオン化度７．５６ｍｅｑ／ｇ、星光ＰＭＣ社製）に変更し、クリア塗工層用塗工液の塗工において、カチオン性樹脂の乾燥塗工重量を０．０５０ｇ／ｍ2に変更した以外は実施例１と同様にしてインクジェットプリンタ対応葉書の原紙を作製した。
【００７７】
（実施例１０）
クリア塗工層用塗工液の調製において、カチオン性樹脂（商品名：ＨＰ−２５８Ａ、重量平均分子量１００００、カチオン化度６．７２ｍｅｑ／ｇ、センカ社製）を、カチオン性樹脂（商品名：ハイマックスＳＣ−５００、重量平均分子量２０００、カチオン化度７．９３ｍｅｑ／ｇ、ハイモ社製）に変更し、クリア塗工層用塗工液の塗工において、カチオン性樹脂の乾燥塗工重量を０．０５０ｇ／ｍ2に変更した以外は実施例１と同様にしてインクジェットプリンタ対応葉書の原紙を作製した。
【００７８】
（実施例１１）
クリア塗工層用塗工液の調製において、カチオン性樹脂（商品名：ＨＰ−２５８Ａ、重量平均分子量１００００、カチオン化度６．７２ｍｅｑ／ｇ、センカ社製）を、カチオン性樹脂（商品名：ハイマックスＳＣ−５０５Ｅ、重量平均分子量２０００、カチオン化度４．４５ｍｅｑ／ｇ、ハイモ社製）に変更し、クリア塗工層用塗工液の塗工において、カチオン性樹脂の乾燥塗工重量を０．０５０ｇ／ｍ2に変更した以外は実施例１と同様にしてインクジェットプリンタ対応葉書の原紙を作製した。
【００７９】
（実施例１２）
クリア塗工層用塗工液の調製において、カチオン性樹脂（商品名：ＨＰ−２５８Ａ、重量平均分子量１００００、カチオン化度６．７２ｍｅｑ／ｇ、センカ社製）を、カチオン性樹脂（商品名：ユニセンスＣＰ−２０１、重量平均分子量２００００、カチオン化度４．３０ｍｅｑ／ｇ、センカ社製）に変更し、クリア塗工層用塗工液の塗工において、カチオン性樹脂の乾燥塗工重量を０．０５０ｇ／ｍ2に変更した以外は実施例１と同様にしてインクジェットプリンタ対応葉書の原紙を作製した。
【００８０】
（実施例１３）
インク受容層を形成しなかった以外は実施例１と同様にしてインクジェットプリンタ対応葉書の原紙を作製した。
【００８１】
（実施例１４）
クリア塗工層用塗工液の調製において、水溶性金属塩（硫酸マグネシウム）０．０１％を加えた以外は実施例１と同様にしてインクジェットプリンタ対応葉書の原紙を作製した。
【００８２】
（実施例１５）
クリア塗工層用塗工液の塗工において、宛名面となるべき面のカチオン性樹脂の乾燥塗工重量を１．０００ｇ／ｍ2に変更した以外は実施例１と同様にしてインクジェットプリンタ対応葉書の原紙を作製した。
【００８３】
（実施例１６）
クリア塗工層用塗工液の塗工において、塗工方法をブレードコータからロッドコータに変更した以外は実施例１と同様にしてインクジェットプリンタ対応葉書の原紙を作製した。
【００８４】
（比較例１）
クリア塗工層用塗工液の調製において、カチオン性樹脂（商品名：ＨＰ−２５８Ａ、重量平均分子量１００００、カチオン化度６．７２ｍｅｑ／ｇ、センカ社製）を、カチオン性樹脂（商品名：ハイマックスＳＣ−７００Ｌ、重量平均分子量２５００００、カチオン化度４．４ｍｅｑ／ｇ、ハイモ社製）に変更し、クリア塗工層用塗工液の塗工において、カチオン性樹脂の乾燥塗工重量を０．０５０ｇ／ｍ2に変更した以外は実施例１と同様にしてインクジェットプリンタ対応葉書の原紙を作製した。
【００８５】
（比較例２）
クリア塗工層用塗工液の調製において、カチオン性樹脂（商品名：ＨＰ−２５８Ａ、重量平均分子量１００００、カチオン化度６．７２ｍｅｑ／ｇ、センカ社製）を、カチオン性樹脂（商品名：ハイマックスＳＣ−７００Ｌ、重量平均分子量２５００００、カチオン化度４．４ｍｅｑ／ｇ、ハイモ社製）に変更し、クリア塗工層用塗工液の塗工において、カチオン性樹脂の乾燥塗工重量を０．００１ｇ／ｍ2に変更した以外は実施例１と同様にしてインクジェットプリンタ対応葉書の原紙を作製した。
【００８６】
（比較例３）
クリア塗工層用塗工液の調製において、カチオン性樹脂（商品名：ＨＰ−２５８Ａ、重量平均分子量１００００、カチオン化度６．７２ｍｅｑ／ｇ、センカ社製）を、カチオン性樹脂（商品名：ユニセンスＣＰ−１０１Ａ、重量平均分子量３００００、カチオン化度５．２ｍｅｑ／ｇ、センカ社製）に変更し、クリア塗工層用塗工液の塗工において、カチオン性樹脂の乾燥塗工重量を０．０５０ｇ／ｍ2に変更した以外は実施例１と同様にしてインクジェットプリンタ対応葉書の原紙を作製した。
【００８７】
（比較例４）
クリア塗工層用塗工液の塗工において、塗工方法をブレードコータからエアナイフコータに変更した以外は実施例１と同様にしてインクジェットプリンタ対応葉書の原紙を作製した。
【００８８】
（比較例５）
クリア塗工層用塗工液の調製において、カチオン性樹脂（商品名：ＨＰ−２５８Ａ、重量平均分子量１００００、カチオン化度６．７２ｍｅｑ／ｇ、センカ社製）を塗工液に添加しなかった以外は実施例１と同様にしてインクジェットプリンタ対応葉書の原紙を作製した。
【００８９】
（比較例６）
クリア塗工層用塗工液の調製において、ポリビニルアルコール（商品名：ＰＶＡ−１１７、クラレ社製）を塗工液に添加しなかった以外は実施例１と同様にしてインクジェットプリンタ対応葉書の原紙を作製した。
【００９０】
各実施例及び比較例で得られたインクジェットプリンタ対応葉書の原紙について、その組成を図１，２に、物性を図３にそれぞれ示す。なお、各物性の評価については、以下に示す方法で行った。
【００９１】
（１）版もち
オフセット印刷機（リョービ３３０２Ｍ、リョービ社製）を用いて、宛名面となるべき面に郵便番号枠、切手貼付け枠及びテストパターンをオフセット印刷し、刷版の汚れを目視で確認して、以下の４段階で版もちを評価した。なお刷版はポジタイプＣＴＰ版、インキはオフセット用油性インク（金赤）、オフセット用油性インク（紫）、湿し水は市販品（ＥＣＯＬＩＴＹ  Ｓ−Ｚ１、ＦＵＪＩＦＩＬＭ社製）の２％液を使用した。
◎：２０万枚以上印刷しても版の汚れがなく、版もちが非常に良い。合格。
○：２０万枚以上印刷すると版が汚れるが、版もちが良い。合格。
○△：１５万枚以上印刷すると版が汚れるが、実用上問題ない。合格。
△：１０万枚以上印刷すると版が汚れるが、実用上問題ない。合格。
×：１０万枚未満の印刷で版が汚れ、実用できない。不合格。
【００９２】
（２）耐水性
家庭用インクジェットプリンタ（ＥＰ−８０５Ａ、ＥＰＳＯＮ社製）を用いて宛名面となるべき面に、フォントサイズ１０ポイント（ＪＩＳＺ８３０５）の住所、郵便番号のテストパターンを印字後、印字部に水を０．１ｍｌ滴下し、自然乾燥させた。水を滴下した部分のインクの流れ出し、文字の判読性を目視で確認して、耐水性を以下の４段階で評価した。
◎：インクの流れ出しがなく、文字が判読できる。合格。
○：インクの流れ出しが僅かにあるものの、文字が判読できる。合格。
△：少々インクの流れ出しがあるものの、文字が判読でき実用上問題ない合格。
×：インクが流れ出し、文字が判読できない。不合格。
【００９３】
（３）滲み
家庭用インクジェットプリンタ（ＥＰ−８０５Ａ、ＥＰＳＯＮ社製）を用いて宛名面となるべき面に、フォントサイズ７ポイント（ＪＩＳＺ８３０５）の住所、郵便番号のテストパターンを印字して、文字の滲みを目視で評価した。
◎：滲みが全くなく、実用上問題ない。
○：滲みが僅かに発生しているが、実用上問題ない。
△：滲みが発生し判読が難しく、実用不可レベル。
×：滲みが発生し判読できず、実用不可レベル。
【００９４】
図３から明らかなように、実施例１〜１６で得られたインクジェットプリンタ対応葉書の原紙はいずれも版もち、耐水性、滲みの各評価に優れるものであった。
【００９５】
また、実施例１３の結果から、本発明において通信面となるべき面のインク受容層の有無は、宛名面となるべき面のオフセット印刷適性やインクジェット印刷適性に影響を与えないことがわかる。
【００９６】
また、実施例１４の結果から、水溶性金属塩の添加は版もちに影響を与えるが、歩留まり助剤としての使用量程度ならば、実用可能な範囲であるといえる。
【００９７】
これに対して比較例１〜３で得られたインクジェットプリンタ対応葉書の原紙は、オフセット印刷時に刷版の汚れが増し、版もちが悪くなった。これは宛名面となるべき面に付着しているカチオン性樹脂の重量平均分子量が２万を超えたことが原因であると考えられる。
【００９８】
また、比較例４で得られたインクジェットプリンタ対応葉書の原紙は、重量平均分子量が２万以下のカチオン性樹脂を用いたにも拘わらずオフセット印刷時に刷版の汚れがまして版もちが悪くなった。これはクリア塗工層用塗工液をエアナイフコータで塗工したことが原因であると考えられる。
【００９９】
また、比較例５で得られたインクジェットプリンタ対応葉書の原紙は、宛名面側の耐水性が著しく劣るものとなった。これは宛名面となるべき面にカチオン性樹脂が付着していなかったことが原因であると考えられる。
【０１００】
また、比較例６で得られたインクジェットプリンタ対応葉書の原紙は、オフセット印刷時に刷版の汚れがまして版もちが悪くなった。これは宛名面となるべき面に水溶性バインダが付着していなかったことが原因であると考えられる
【産業上の利用可能性】
【０１０１】
以上述べたように、本発明によれば、インクジェット印字適性と耐水性とに優れ、しかもオフセット印刷時に刷版を汚さないインクジェットプリンタ対応葉書の原紙が得られる。
【図１】
0006592383.tif 000002
【図２】
0006592383.tif 000003
【図３】
0006592383.tif 000004